(57)【要約】【課題】広角的に表示可能な背面映写スクリ−ン機能を有する、可撓性産業資材シートと、それを用いた背面映写システムの提供。【解決手段】本発明の産業資材シート（３）は、合成樹脂からなる延伸フィラメント糸条を含んでなる編織布の片面以上に、可撓性樹脂層を積層してなる複合基材を含む光拡散透過性シートであって、前記延伸フィラメント糸条が、その質量に対して３０〜５０質量％のエステル結合量を含み、かつ可撓性樹脂と、延伸フィラメント糸条の延伸方向との屈折率差の絶対値、及び可撓性樹脂と、延伸垂直方向との屈折率差の絶対値、及び延伸方向の屈折率と延伸垂直方向との屈折率差の絶対値が、各々下記式１〜３を満たすことで得られ、さらに、その背面に映像投映装置を配置することによって斜め方向からの観察においても鮮明な映像を認識することが可能な本発明の背面映写システムを得る。    ０．０５＜｜ｎ１−ｎａ｜≦０．２０    式１    ｜ｎ１−ｎｂ｜≦０．１０              式２    ０．１５≦｜ｎａ−ｎｂ｜              式３  【選択図】図２
2011011369.tif 000002
【特許請求の範囲】
【請求項１】
合成樹脂からなる延伸フィラメント糸条を含んでなる編織布の片面以上に、可撓性樹脂層を積層してなる複合基材を含む光拡散透過性シートであって、前記延伸フィラメント糸条が、その質量に対して３０〜５０質量％のエステル結合量（―ＣＯＯ―）を含み、かつ、前記延伸フィラメント糸条が、延伸方向ａ、及び前記延伸方向ａに対する延伸垂直方向ｂ、とを有し、前記可撓性樹脂の屈折率ｎ１と前記延伸フィラメント糸条の延伸方向の屈折率ｎａとの差の絶対値｜ｎ１−ｎａ｜が下記式１を満たし、可撓性樹脂の屈折率ｎ１と、延伸垂直方向ｂの屈折率ｎｂとの差の絶対値｜ｎ１−ｎｂ｜が下記式２を満たし、かつ、延伸方向の屈折率ｎａと延伸垂直方向ｂの屈折率ｎｂとの差の絶対値｜ｎａ−ｎｂ｜が下記式３を満たす光学特性を有することを特徴とする、背面映写可能な産業資材シート。
０．０５＜｜ｎ１−ｎａ｜≦０．２０    式１
｜ｎ１−ｎｂ｜≦０．１０              式２
０．１５≦｜ｎａ−ｎｂ｜              式３  
【請求項２】
前記可撓性樹脂層の少なくとも一層が、可撓性樹脂中に分散した光拡散性成分を含む、請求項１に記載の背面映写可能な産業資材シート。
【請求項３】
前記光拡散性成分が、前記可撓性樹脂とは非相溶性の樹脂からなり、前記可撓性樹脂を海相とし、可撓性樹脂中に島状に分散している樹脂ブレンド成分からなる、請求項２に記載の背面映写可能な産業資材シート。
【請求項４】
合成樹脂からなる延伸フィラメント糸条を含んでなる編織布の片面以上に、可撓性樹脂層を積層してなる複合基材を含む光拡散透過性シートの背面に、映像投映装置を配置してなる産業資材構造物であって、前記延伸フィラメント糸条が、その質量に対して３０〜５０質量％のエステル結合量（―ＣＯＯ―）を含み、かつ、前記延伸フィラメント糸条が、延伸方向ａ、及び前記延伸方向ａに対する延伸垂直方向ｂ、とを有し、前記可撓性樹脂の屈折率ｎ１と前記延伸フィラメント糸条の延伸方向の屈折率ｎａとの差の絶対値｜ｎ１−ｎａ｜が下記式１を満たし、前記可撓性樹脂層の屈折率ｎ１と、延伸垂直方向ｂの屈折率ｎｂとの差の絶対値｜ｎ１−ｎｂ｜が、下記式２を満たし、かつ、延伸方向の屈折率ｎａと延伸垂直方向ｂの屈折率ｎｂとの差の絶対値｜ｎａ−ｎｂ｜が下記式３を満たす光学特性を有することを特徴とする、産業資材構造物の背面映写システム。
０．０５＜｜ｎ１−ｎａ｜≦０．２０    式１
｜ｎ１−ｎｂ｜≦０．１０              式２
０．１５≦｜ｎａ−ｎｂ｜              式３  
【請求項５】
前記可撓性樹脂層の少なくとも一層が、可撓性樹脂中に分散した光拡散性成分を含む、請求項４に記載の背面映写可能な背面映写システム。
【請求項６】
前記光拡散性成分が、前記可撓性樹脂とは非相溶性の樹脂からなり、前記可撓性樹脂を海相とし、可撓性樹脂中に島状に分散している樹脂ブレンド成分からなる、請求項５に記載の背面映写システム。
【発明の詳細な説明】
【技術分野】
【０００１】
本発明は、背面映写による画像映写が可能な産業資材シートと、その映写システムに関するものである。更に詳しくは、テント、ドーム構造物、商店の軒出しテントや装飾テント、内照式広告看板、案内板、ロールブラインド、映写用スクリーン、光天井、光壁等に用いる産業資材シートに関するものであり、特に強度と耐久性が高く、照明シェード機能と、広角的に表示可能な背面映写スクリ−ン機能を有する、可撓性産業資材シートと、その背面映写システムとに関するものである。
【背景技術】
【０００２】
商業施設、オフィスビル、学校などにおける照明は、多数の蛍光灯ユニットを天井の縦横に過密配置することによって、室内の明るさと照度の均一性とを保つ方法が主流であるが、しかし、この方法では蛍光灯ユニットの存在が目立ってしまい、施設空間デザインの自在性の障害となっている。そのため蛍光灯ユニットを乳白色のアクリル樹脂製の照明カバーで覆い隠したり、天井全体を白色を基調とする装飾として保護色化するなどの配慮がなされているものの、依然として蛍光灯ユニット自体の存在を目立たなくすることは困難な課題であった。
【０００３】
特に高層ホテル、インテリジェントビル、ステーションビル、エアポート、大型商業施設、アミューズメント施設、冠婚葬祭式場、総合病院、及び各種公共施設などでは、照明設備自体を極力露出しない照明デザインが採用されているが、最近の新築施設では、より空間の洗練性と明るさを追求した照明手段として、天井のほぼ全面を照明シェード化することによって、天井全体を発光させる方法によって、蛍光灯ユニットの存在を目立たなくした光天井照明の導入が進んでいる。光天井としては、無機系繊維織物を基材とする長尺膜材を天井全面に施工してなるものが、特に建築物の耐久性と施工性に融通し、しかも照明シェードとして優れた光拡散効果と蛍光灯隠蔽効果とを兼備している。
【０００４】
一方、コンビニエンスストア、ファーストフード店、居酒屋、カラオケ店、ガソリンスタンド、金融ＡＴＭなどの各種販売業、及びサービス業においては、昼夜問わず内照表示する看板表示システムが多用されており、これらの内照式看板は屋号や広告の効果的表示機能と同時に夜間照明としても機能している。また一方で、駅構内、地下鉄駅構内、地下街、地下連絡通路の壁面には様々な広告看板で埋め尽くされているが、これらの広告看板も照明機能を兼用することで欠かせない存在である。また、建造物内や地下施設内などにおいては避難誘導などの情報表示も不可欠である。
【０００５】
これらの内照式広告看板としては、光拡散性を有するアクリル樹脂板にプリントやマーキングを施し、看板の裏面側に設けた蛍光灯により行燈効果を得るタイプが主流であるが、建築物に附帯する大型看板用途では高い防炎性能と耐衝撃強度が必要であるため、例えば、ポリエステル繊維織物を基材として、その両面を軟質塩化ビニル樹脂フィルムで積層した繊維強化フレキシブル膜材が内照式看板に使用されている。
【０００６】
また一方で、アミューズメント施設、イベント会場、遊戯施設においては、来場者を円滑に誘導するための順路隔壁を内照式の光壁や行燈壁とする演出によって色と光のエンターティメント性を高める手法が用いられている。また、小型〜中型のドーム状密閉空間に構築されているアミューズメント施設、例えば、熱帯植物園、温水プール、プラネタリウム、水族館、各種テーマ館などの場合、外部からの照明透過光の陰影や色彩は極めて演出性が高いものとなる。
【０００７】
光天井照明はシンプルな白色系平坦外観を基調とすることにより落ち着きのある瀟洒な空間を提供することができるので、特に公共施設の待合ロビーやホテルのエントランスに適し、また大ホールなどでのイベントやシンポジウムにおいては観衆や聴衆の興味、集中力を持続させる効果にも寄与する。それ故、光天井に華美なプリントや装飾などを施す事例は少ないが、しかし、冠婚葬祭式場やパーティ・イベント会場においては、光天井のような白色系平坦外観は映写スクリーンとして利用できる可能性を有している。
【０００８】
また商店街やイベント会場内通路における雑踏の中では、進行方向の頭上に行先表示の目印を求める意識が高く、それにより目線より高い位置に行き先案内、店舗名、トイレ位置などの表示プレートが随所に設置されている。それ故、商店街やイベント会場内通路の表示プレートに意匠や広告表示などを直接附帯させることは効果的であるが、しかしながら広告表示の多様性に伴う更新サイクル頻度、及び表示プレート設置の手間との兼ね合いとの理由で、商店街、イベント会場内通路における広告表示の実情は壁面看板が一般的である。しかし、これらの内照式看板の表示は文字・図柄・写真の組み合わせによる静止図柄の表示が主体で、これら多数の内照式看板が等間隔で連続する様は、俯瞰的に照明機能が抜き出た存在であった。
【０００９】
最近、デジタルデータを壁面やスクリーンにプロジェクター映写することで画像や動画を表示する方法が普及している。広告等の商業的利用においてのプロジェクター映写は、人影等が邪魔にならないようにスクリーン背面にプロジェクターを配置した背面投映が主流であり、背面映写用スクリーンとして、透光性と光拡散性を兼備する合成樹脂シートを用いることによってプロジェクター光源を隠しながら鮮明な映像表示を可能とするものである。このような透過型スクリーンとプロジェクターとを、光天井や内照式広告看板に応用することによって、画像を自在に切り替え表示したり、動画を映写したりすることが可能となる。また、例えば特開２００４−７７６３４号公報（特許文献１）には、地下街または大型複合商業ビルの天井面にデイスプレィ装置を設けて、これに実際の屋外風景を広角映像で映写することで、地下街やビル内における現在位置や方角の把握を容易とするナビゲーションシステム装置の提案がなされている。
【００１０】
このように、天井や内照式看板に動画を表示する提案がいくつかなされているものの、実際に商店街やイベント会場内通路の進行方向の頭上に画像や動画を投映したり、あるいは壁面看板に画像や動画を投映する利用は困難であった。その理由として歩行者（観察者）の視野と画像鮮明認知性との関係が挙げられる。画像や動画の投映において、歩行者の視点がプロジェクター方向に対向して上下左右６０°の視野が最も画像や動画の投映が鮮明に認知可能であるが、観察者が商店街やイベント会場内通路を歩行通過する時の目線は前方に向けられている。このため画像や動画の投映地点到達時に立ち止まって左右に振り向くことは稀である。つまり商店街やイベント会場内通路の頭上部や側壁部に画像や動画を効果的に演出するには、極端に斜め方向からも認知可能な画像や動画を投映する必要があるが、従来の投映システムでは斜め方向からの認識性に劣るのが実情であり、特に曲面部を有する構造物においての投映では、一層投映画像の認知性が劣ることが問題とされている。
【００１１】
このような観点において、光拡散性と防眩性を兼備した映写スクリーンが開発され、例えば特開２００５−２４９４２号公報（特許文献２）にはプラスチックフィルムを支持体として、これに光拡散層を設けてなる、ヘーズ８０％以上、全光線透過率６０％以上、鏡面光沢度１０％以下である透過型スクリーンが開示されている。このような映写スクリーンを用いることによって、より様々な位置からの画像や動画の認識を可能とするが、この映写スクリーンはそれ自体の強度が低いため、実際にスクリーンとして設置する際には更に硝子やプラスチックなどの透明な板を支持体とする必要がある。そのため、立体的な形状を有しテンションのかかるテント・ドーム構造物や、巻き取り・巻きだしを繰り返すロールブラインドに用いることはできなかった。
【００１２】
従って、合成樹脂延伸フィラメント糸条を含む編織布で補強された強度を有し、かつ光透過性と投映性とを有する産業資材シートであって、さらに投映された映像が斜め方向からも明瞭に認知でき、曲面部にも投映可能な建築材料があれば、それらをテント、ドーム構造物、商店の軒出しテントや装飾テント、広告用看板、案内板、ロールブラインド、映写用スクリーン、光天井、光壁として用いて、商店街、イベント会場、街路、公共広場、駐車場及び各種工事現場などに広く利用でき、照明機能と兼用してデジタル画像や動画を投映することで情報伝達に随時性やエンターティメント性を附帯させたり、アミューズメント分野においては演出効果が飛躍的に向上するなど様々な活用が期待できる。またさらにアナウンスに替わる視覚的情報提供手段として、イベント開催案内、ニュース報道、更には災害時の緊急避難誘導としての利用なども期待される。
【先行技術文献】
【特許文献】
【００１３】
【特許文献１】特表２００４−５３３６３６
【特許文献２】特開２００５−２４９４２
【発明の概要】
【発明が解決しようとする課題】
【００１４】
本発明は、良好な光透過性と鮮明なプロジェクター投映性とを有する産業資材シートであって、しかも斜め方向から投映された映像や曲面部に投影された映像であっても明瞭に認知可能であり、特にテント、ドーム構造物、商店の軒出しテントや装飾テント、広告用看板、案内板、ロールブラインド、映写用スクリーン、光天井、光壁に適して用いることができる産業資材シートと、この産業資材シートの背面にプロジェクターなどの投映装置を配置してなる背面投映システムを提供しようとするものである。
【課題を解決するための手段】
【００１５】
上記課題を解決するために、本発明者らは、鋭意検討の結果、
１．合成樹脂延伸フィラメント糸条を含んでなる編織布の片面以上に、可撓性樹脂層を
積層してなる複合基材において、合成樹脂延伸フィラメント糸条が延伸方向ａ、及び
延伸方向ａに対する延伸垂直方向ｂを有し、可撓性樹脂の屈折率ｎ１と延伸フィラメ
ントの延伸方向の屈折率ｎａとの差の絶対値｜ｎ１−ｎａ｜が下記式１を満たし、か
つ、可撓性樹脂の屈折率ｎ１と延伸垂直方向ｂの屈折率ｎｂとの差の絶対値｜ｎ１−
ｎｂ｜が下記式２を満たす光学特性とすることによって、面方向から見たときに編織
布の陰影の影響を受けない高透光性で高強力の産業資材シートが得られること。
０．０５＜｜ｎ１−ｎａ｜≦０．２０    式１
｜ｎ１−ｎｂ｜≦０．１０              式２
２．可撓性樹脂の屈折率ｎ１と、合成樹脂延伸フィラメント糸条の延伸方向ａの屈折率
ｎａの関係が、上記式１を満たし、かつ、延伸フィラメント糸条の延伸方向の屈折率
ｎａと延伸垂直方向ｂの屈折率ｎｂとの差の絶対値｜ｎａ−ｎｂ｜が下記式３を満た
す光学特性とすることで、映像中心部分の輝度と映像周辺部分の輝度差を極小とし
て、特に斜め方向からの観察における映写画像の認識性が飛躍的に向上して曲面部に
も投映可能となること。
０．１５≦｜ｎａ−ｎｂ｜              式３        
を見出し、更に
３．合成樹脂延伸フィラメント糸条が、エステル結合を有する合成樹脂を延伸したフィ
ラメントであり、延伸フィラメント糸条が、その質量に対して３０〜５０質量％のエ
ステル結合量（―ＣＯＯ―）を含んでいることで、式１から３の条件を満たす光学特
性が得られること。
を見出し、本発明を完成するに至った。
【００１６】
すなわち本発明の背面映写可能な産業資材シートは、合成樹脂からなる延伸フィラメント糸条を含んでなる編織布の片面以上に、可撓性樹脂層を積層してなる複合基材を含む光拡散透過性シートであって、前記延伸フィラメント糸条が、その質量に対して３０〜５０質量％のエステル結合量（―ＣＯＯ―）を含み、かつ、前記延伸フィラメント糸条が、延伸方向ａ、及び前記延伸方向ａに対する延伸垂直方向ｂとを有し、前記可撓性樹脂の屈折率ｎ１と前記延伸フィラメント糸条の延伸方向の屈折率ｎａとの差の絶対値｜ｎ１−ｎａ｜が下記式１を満たし、可撓性樹脂の屈折率ｎ１と、延伸垂直方向ｂの屈折率ｎｂとの差の絶対値｜ｎ１−ｎｂ｜が下記式２を満たし、かつ、延伸方向の屈折率ｎａと延伸垂直方向ｂの屈折率ｎｂとの差の絶対値｜ｎａ−ｎｂ｜が下記式３を満たす光学特性を有することものである。
０．０５＜｜ｎ１−ｎａ｜≦０．２０    式１
｜ｎ１−ｎｂ｜≦０．１０              式２
０．１５≦｜ｎａ−ｎｂ｜              式３  
本発明の背面映写可能な産業資材シートにおいて、前記可撓性樹脂層の少なくとも一層が、可撓性樹脂中に分散した光拡散性成分を含事が好ましい。本発明の背面映写可能な産業資材シートにおいて、前記光拡散性成分が、前記可撓性樹脂とは非相溶性の樹脂からなり、前記可撓性樹脂を海相とし、可撓性樹脂中に島状に分散している樹脂ブレンド成分からなることが好ましい。本発明の産業資材構造物の背面映写システムは、合成樹脂からなる延伸フィラメント糸条を含んでなる編織布の片面以上に、可撓性樹脂層を積層してなる複合基材を含む光拡散透過性シートであって、前記延伸フィラメント糸条が、その質量に対して３０〜５０質量％のエステル結合量（―ＣＯＯ―）を含み、かつ、前記延伸フィラメント糸条が、延伸方向ａ、及び前記延伸方向ａに対する延伸垂直方向ｂとを有し、前記可撓性樹脂の屈折率ｎ１と前記延伸フィラメント糸条の延伸方向の屈折率ｎａとの差の絶対値｜ｎ１−ｎａ｜が下記式１を満たし、前記可撓性樹脂層の屈折率ｎ１と、延伸垂直方向ｂの屈折率ｎｂとの差の絶対値｜ｎ１−ｎｂ｜が、下記式２を満たし、かつ、延伸方向の屈折率ｎａと延伸垂直方向ｂの屈折率ｎｂとの差の絶対値｜ｎａ−ｎｂ｜が下記式３を満たす光学特性を有するものである。
０．０５＜｜ｎ１−ｎａ｜≦０．２０    式１
｜ｎ１−ｎｂ｜≦０．１０              式２
０．１５≦｜ｎａ−ｎｂ｜              式３  
本発明の産業資材構造物の背面映写システムにおいて、前記可撓性樹脂層の少なくとも一層が、可撓性樹脂中に分散した光拡散性成分を含むことが好ましい。本発明の産業資材構造物の背面映写システムにおいて、前記光拡散性成分が、前記可撓性樹脂とは非相溶性の樹脂からなり、前記可撓性樹脂を海相とし、可撓性樹脂中に島状に分散している樹脂ブレンド成分からなる事が好ましい。
【発明の効果】
【００１７】
本発明によれば、良好な光透過性と鮮明なプロジェクター投映性とを有する産業資材シートの提供を可能とし、しかも斜め方向や曲面に投映された映像が、広角的に明瞭に認知可能であるため、特に曲面部を有するテント、ドーム構造物、商店の軒出しテントや装飾テント、屋外広告用看板、案内板、ロールブラインド、映写用スクリーン、光天井、光壁に適して用いることができ、背面に光源を配置した場合には、照明機能と兼用してデジタル画像や動画を投映することで情報伝達に随時性とエンターティメント性を附帯させたり、アミューズメント分野においては演出効果が飛躍的に向上させるなど様々な用途での活用が可能となる。またさらにアナウンスに替わる視覚的情報提供手段として、イベント開催案内、ニュース報道、更には災害時の緊急避難誘導としての利用なども可能となる。
【図面の簡単な説明】
【００１８】
【図１】延伸フィラメントの延伸方向と延伸垂直方向示す図                          （ａ）延伸方向ａ                                                            （ｂ）延伸垂直方向ｂ
【図２】本発明の光拡散透過性シートの一例を示す図
【図３】広角のレンズから投映した状態を示す図
【図４】斜め方向から投映した状態を示す図
【図５】光の入射角による光拡散性の違いを示す図
【図６】鏡に反射させて投映した状態を示す図
【図７】内側に向けて投映するドームに用いた背面映写システムの一例を示す図
【図８】外側に向けて投映するドームに用いた背面映写システムの一例を示す図
【図９】装飾テントに用いた背面映写システムの一例を示す図
【図１０】看板に用いた背面映写システムの一例を示す図
【図１１】ロールスクリーンに用いた背面映写システムの一例を示す図
【図１２】天井に用いた背面映写システムの一例を示す図
【図１３】実施例及び比較例において、光天井に施工した産業資材シートの背面から    映写した映像を垂直方向、及び面に対して１５度の角度から観察した状態を示す    図                                                                          （ａ）平面施工                                                              （ｂ）曲面施工
【図１４】実施例及び比較例において、映写スクリーン機能を評価する際の映像投映    装置と観察者の位置関係を示す図
【図１５】可撓性樹脂層の海島構造を示す図
【発明を実施するための形態】
【００１９】
本発明の産業資材シートにおいて可撓性樹脂層としては、塩化ビニル樹脂、塩化ビニル系共重合体樹脂、オレフィン樹脂、オレフィン系共重合体樹脂、ウレタン樹脂、ウレタン系共重合体樹脂、アクリル樹脂、アクリル系共重合体樹脂、酢酸ビニル樹脂、酢酸ビニル系共重合体樹脂、スチレン樹脂、スチレン系共重合体樹脂、ポリエステル樹脂、ポリエステル系共重合体樹脂、ポリビニルアセタール樹脂、フッ素含有共重合体樹脂、シリコーン系熱可塑性エラストマー、シリコーン樹脂、シリコーンゴムなど熱可塑性樹脂、さらにはビニルエステル樹脂、不飽和ポリエステル樹脂、エポキシ樹脂などを使用することもでき、これらの中から所望の屈折率を有する樹脂を選択して用いることができる。また、上記可撓性樹脂層に添加剤を加えることにより屈折率を所望の値に調整することもできる。屈折率を調整する方法としては、例えば、異なる屈折率を有する可塑剤や相溶性の樹脂のブレンドによる方法、ナノサイズの無機粒子添加による方法などが例示される。可撓性樹脂層を編織布に積層する方法としては、例えば、有機溶剤に可溶化した熱可塑性樹脂、水中で乳化重合された熱可塑性樹脂エマルジョン（ラテックス）、あるいは熱可塑性樹脂を水中に強制分散させ安定化したディスパージョン樹脂などの水分散樹脂、軟質ポリ塩化ビニル樹脂ペーストゾル、未硬化の熱硬化性樹脂組成物液などを用いるディッピング加工（編織布への両面加工）、及びコーティング加工（繊維布帛への片面加工、または両面加工）等が例示される。この可撓性樹脂層上には、更に別の可撓性樹脂層を積層してもよく、カレンダー成形法、またはＴダイス押出法により成形したフィルム又はシートを、接着剤を介して、あるいは熱ラミネートにより積層する方法や、コーティング加工による方法が例示される。可撓性樹脂層の目付量は３０〜６００ｇ／ｍ２が好ましく、可撓性樹脂層は編織布に含浸形成された部分を包含するものである。
【００２０】
本発明の産業資材シートの編織布に使用する延伸フィラメント糸条を構成する合成樹脂としては、エステル結合（―ＣＯＯ―）を有する合成樹脂で、その合成樹脂の質量に対して３０〜５０質量％量を含むことが好ましい。具体的にはポリエステル系樹脂が好ましく、これらは例えばポリエチレンテレフタレート樹脂、ポリトリメチレンテレフタレート樹脂、ポリブチレンテレフタレート樹脂、ポリエチレンナフタレート樹脂、ポリブチレンナフタレート樹脂などの芳香族ポリエステル樹脂である。エステル結合量を３０〜５０質量％含むことによって、光学特性、強度、寸法安定性に特に優れた産業資材シートを得ることが可能となる。合成樹脂による延伸フィラメント糸条は、上記エステル結合含有量の範囲内である限り、エステル結合非含有のフィラメントを第２成分として含む混紡繊維糸条であっても良い。ここで、エステル結合量とは、延伸フィラメントを構成する合成樹脂の質量に対するエステル結合（―ＣＯＯ―）部分の質量との百分率で示される値であり、混紡繊維糸条の場合には、第２成分のエステル結合非含有のフィラメントを構成する合成樹脂の質量を含めた合計質量に対するエステル結合部分の質量の百分率である。エステル結合量が３０〜５０質量％の範囲をはずれると、式１〜３の光学特性を同時に得ることが困難となることがある。
【００２１】
延伸フィラメントとしては、マルチフィラメント糸条、もしくはモノフィラメント糸条が好ましく、本発明においてはフィラメント数３〜３００本、繊度１３８〜２２２３ｄｔｅｘ（デシテックス）、特に２７７〜１１１２ｄｔｅｘのマルチフィラメント糸条が好ましく用いられる。延伸フィラメントは、溶融紡糸した未延伸の長繊維紡糸原糸を加熱延伸、または常温近傍の冷延伸によって３．０〜５．０倍に延伸し、繊維のミクロ構造を配列、結晶化させたものである。延伸フィラメント糸条は、図１（ａ）の様に延伸方向ａを有し、図１（ｂ）の様に延伸方向に対する延伸垂直方向ｂを有する。本発明に使用する編織布には織布、または編布が用いられ、織布として、平織、綾織、繻子織、模紗織など公知の織布が挙げられるが、中でも特に平織織布が、得られる産業資材シートの経緯物性バランスに優れて好ましい。編布としてはラッセル編の緯糸挿入トリコットが好ましく用いられる。これら編織物は、糸間間隙を均等において平行に多数配置した経糸、及び糸間間隙を均等において平行に多数配置した緯糸を含んで構成された粗目状の編織物（空隙率５〜５０％）、及び非粗目状編織物（空隙率５％未満）を包含する。中でも、補強効果、光拡散効果などの点から、経緯糸条の交絡間に形成される空隙率が０〜５％の高密度編織物が特に好ましく用いられる。前記編織布には、付着する油剤や糊剤を除くために、精練しても良く、可撓性樹脂加工液に濡れやすくし可撓性脂層との接着性を向上させるために、コロナ放電処理、プラズマ放電処理、シランカップリング剤処理などを行っても良い。
【００２２】
本発明の産業資材シートにおいて、少なくとも編織布に直接積層した可撓性樹脂の屈折率ｎ１と、延伸フィラメント糸条の延伸方向の屈折率ｎａとの差の絶対値｜ｎ１−ｎａ｜が上記式１を満たし、前記可撓性樹脂の屈折率ｎ１と、前記延伸フィラメント糸条の延伸垂直方向の屈折率ｎｂとの差の絶対値｜ｎ１−ｎｂ｜が上記式２を満たし、かつ、上記延伸フィラメント糸条の延伸方向の屈折率ｎａと、延伸垂直方向の屈折率ｎｂとの差の絶対値｜ｎａ−ｎｂ｜が、上記式３を満たす様に、可撓性樹脂と延伸フィラメント糸条を適宜選択する必要がある。｜ｎ１−ｎａ｜が０．０５以下であると、可撓性樹脂と延伸フィラメント糸条界面での適度な光拡散が得られず、広角の映像投映装置から投映した場合には中央部が明るく、周辺部が暗くなり、斜めから投映した場合には映像投映装置から近い部分が明るく、遠い部分が暗くなるなど、輝度差を生じ、斜め方向からの観察においては認識性が劣ることがある。｜ｎ１−ｎａ｜が０．２０を超えると、投影された映像の輝度にムラを生じたり、背面から映写する際に延伸フィラメントの陰影が目立つようになり、シート背面からの投映に対してシート前面から鮮明な映像を観賞することができなくなることがある。｜ｎ１−ｎｂ｜が０．１０を超えると、可撓性樹脂と延伸フィラメントの界面での光拡散が過剰となり、背面から映写する際に延伸フィラメント糸条の陰影が目立つようになり、シート背面からの投映に対してシート前面から鮮明な映像を観賞することができなくなることがある。
【００２３】
延伸方向ａの屈折率ｎａと延伸垂直方向ｂの屈折率ｎｂの差は、延伸によりエステル結合含有高分子の結晶構造が配向されることによって生じ、その延伸条件によってｎａおよびｎｂを適宜調節することができる。｜ｎａ−ｎｂ｜が０．１５未満であると、広角の映像投映装置から投映した場合には中央部が明るく、周辺部が暗くなり、斜めから投映した場合には映像投映装置から近い部分が明るく、遠い部分が暗くなるなど、輝度差を生じ、斜め方向からの観察においては認識性が劣ることがある。
【００２４】
本発明の産業資材シートにおいて、可撓性樹脂層の少なくとも一層は、可撓性樹脂中に分散した光拡散性成分を含む事が好ましい。前記光拡散性成分としては（ａ）無機粒子、（ｂ）樹脂粒子、（ｃ）前記可撓性樹脂とは非相溶性の樹脂からなり、前記可撓性樹脂を海層とし可撓性樹脂中に島状に分散している樹脂ブレンド成分、から選択して使用することができ、中でも特に（ｃ）が好ましく用いられる。
【００２５】
上記（ａ）の無機粒子としては白色顔料、金属フレーク、金属パウダー、パール顔料、ガラスビーズ、ガラス粒子等からなる無機粒子から選択して使用することができる。白色顔料は、二酸化チタンや酸化亜鉛などの白色顔料の他、炭酸カルシウム、炭酸マグネシウム、硫酸バリウム、シリカ、水酸化アルミニウム、水酸化マグネシウム、酸化マグネシウムなどの白色の無機粒子を包含する。金属フレーク及び金属パウダーは、アルミフレーク、アルミパウダーなどの他、樹脂製あるいはガラス製のフレークやパウダー上にアルミ、銀、ニッケル、錫、インジウムなどの金属をメッキ法により被覆したフレークやパウダーを包含する。パール顔料は、天然雲母に高屈折率の金属酸化物をコートした顔料が例示される。ガラスビーズは、中空ガラスビーズ、中実ガラスビーズ、ガラス粒子は、ガラス粉末、ガラスビーズ破砕体が例示される。
【００２６】
上記（ｂ）の樹脂粒子としてはアクリル系樹脂、シリコーン系樹脂、ポリスチレン系樹脂、ポリウレタン系樹脂、ポリエチレン系樹脂、ベンゾグアナミン樹脂、エポキシ系樹脂等からなる樹脂粒子が例示され、特に可撓性樹脂層よりも融点が２０℃以上高い樹脂からなる樹脂粒子や、架橋構造を有する樹脂粒子が好ましく用いられる。これらの樹脂粒子はコア−シェル複層構造を有していてもよい。また、可撓性樹脂の屈折率と樹脂粒子の屈折率には差を有することが好ましく、良好な光拡散性を得るための屈折率差は、０．０１以上、より好ましくは０．０５以上である。屈折率が同一であると可撓性樹脂と樹脂粒子との界面における屈折散乱現象が起こらず十分な光拡散効果が得られない。屈折率差を構成する条件は可撓性樹脂と樹脂粒子の何れの側の屈折率が高くてもよい。
【００２７】
上記（ａ）および（ｂ）の可撓性樹脂層中における平均粒子径は、０．１〜５０μｍが好ましく、０．１〜３０μｍがより好ましい。白色顔料、金属パウダー、ガラスビーズ、ガラス粒子、樹脂ビーズ、及び樹脂粒子のアスペクト比は１〜６が好ましく、特に金属フレーク、及びパール顔料においてのアスペクト比は６〜６０が好ましい。また可撓性樹脂層に対する添加量は可撓性樹脂１００質量部に対して、０．１〜１００質量部であることが好ましく、特に０．１〜５０質量部が好ましい。添加量が０．１質量部未満では光拡散効果が不充分となり、背面映写した映像の鮮明性が不充分となったり、背面に設置した照明や映像投映装置の光源の存在が目立ち過ぎる場合がある。また添加量が１００質量部を超えると可視光透過率が低下して、充分な照明機能が得られず、また、背面から映像を映写しても充分な輝度が得られなくなることがある。
【００２８】
上記（ｃ）の島状に分散している樹脂ブレンド成分としては、可撓性樹脂と非相溶で、可撓性樹脂を海層として可撓性樹脂中に島状に分散することが可能な樹脂であれば特に限定は無い。非相溶の組み合せ例としては、例えば、塩化ビニル樹脂とポリエチレン、塩化ビニル樹脂とポリプロピレン、塩化ビニル樹脂とポリスチレン、塩化ビニル樹脂とシリコーン樹脂、塩化ビニル樹脂とフッ素含有共重合体樹脂、ポリスチレンとポリエチレン、ポリスチレンとポリプロピレン、ウレタン樹脂とポリエチレン、ウレタン樹脂とポリプロピレン、ポリエステル樹脂とポリエチレン、ポリエステル樹脂とポリプロピレン、ポリアミドとポリカーボネート、アクリル樹脂とポリスチレン、アクリル樹脂とポリカーボネート、ポリアミドとポリスチレン、ポリアミドとポリプロピレンなどがあげられる。この海島構造において海成分と島成分は種類の異なる樹脂で構成され、例えば熱可塑性樹脂Ａと熱可塑性樹脂Ｂからなる非相溶混合物において、熱可塑性樹脂Ａと熱可塑性樹脂Ｂとの比率設定により、海成分を熱可塑性樹脂Ａで構成し、島成分を熱可塑性樹脂Ｂで構成することができ、また海成分を熱可塑性樹脂Ｂで構成し、島成分を熱可塑性樹脂Ａで構成することもできる。島成分を構成する樹脂の比率は、海成分を構成する樹脂の体積に対して１０〜７０体積％（好ましくは２０〜５０体積％）、可撓性樹脂層全体に対する島成分含有率は９〜４１．１体積％（好ましくは１６．６〜３３．３体積％）である。また非相溶の熱可塑性樹脂対Ａ−Ｂに対して、さらに別種の熱可塑性樹脂Ｃを含有する場合、海島構造において島成分が熱可塑性樹脂Ｂによる島成分と熱可塑性樹脂Ｃによる島成分で構成されてもよく、同様に島成分が熱可塑性樹脂Ａによる島成分と熱可塑性樹脂Ｃによる島成分で構成されてもよい。島成分の形状は球状、歪んだ球状、碁石状、ラグビーボール状などであり、島成分の平均粒径は０．１〜５０μｍが好ましく、０．１〜３０μｍが更に好ましい。島成分のサイズを０．１μｍより大きくすることによって可撓性樹脂層に全光線透過率を維持しながら良好な光拡散効果を得ることができる。また、海成分を構成する合成樹脂の屈折率と島成分を構成する合成樹脂の屈折率差を有することが好ましく、良好な光拡散性を得るための屈折率差は、０．０１以上、より好ましくは０．０５以上である。屈折率が同一であると海成分と島成分との界面における屈折散乱現象が起こらず、十分な光拡散効果が得られない。屈折率差を構成する条件は海成分と島成分の、何れの側の屈折率が高くてもよい。
【００２９】
光拡散性成分は上記（ａ）から（ｃ）の内１種のみを用いてもよく、２種以上を併用して用いてもよい。また、光拡散性成分を含む可撓性樹脂層は１層のみでもよく、２層以上であってもよい。光拡散性成分を含む可撓性樹脂層が２層以上形成される場合は、それぞれの層に含まれる光拡散性成分が同一でもよく、異なっていてもよい。
【００３０】
本発明の産業資材シートは２０〜８０％の可視光透過率（ＪＩＳ  Ｚ８７２２）を有することが好ましい。可視光透過率が２０％未満であると、充分な照明機能が発揮できなくなると同時に、背面から映写した映像が暗く充分な輝度が得られないことがあり、また８０％を超えると、背面に設置した照明や映像投映装置の光源の存在が目立ち過ぎる場合があり、前面及び背面から映写した映像のコントラストや色相の再現性が不充分となる問題を生じることがある。
【００３１】
本発明の産業資材シートに関して、図２の光拡散透過性シートを一例として説明する。図２の光拡散透過性シート（３）は、編織布（１）として平織り織布を用い、樹脂加工液をディップ加工することにより、可撓性樹脂層（２）が編織布の両面に形成されている。このとき、可撓性樹脂層（２）を構成する樹脂と合成樹脂延伸フィラメントの選択において｜ｎ１−ｎｂ｜が０．１０以下となるような組み合わせを選択すれば、延伸垂直方向ｂの屈折率ｎｂ、すなわち織布の表面や裏面に垂直な方向の延伸フィラメントの屈折率ｎｂと可撓性樹脂の屈折率ｎ１の差が小さいため、延伸フィラメントと可撓性樹脂の界面での光の屈折がほとんどないか、あるいはわずかしか起こらず、産業資材シート内部に含まれる織布はほとんど視認することができない。この光拡散透過性シートのいずれかの面を前面として、前面側から映写すれば、可撓性樹脂と延伸フィラメントの界面で光が拡散され、前面側から観て鮮明な映像を投映することができ、また、背面から映写して前面から観た場合でも、織布がほとんど視認されないため延伸フィラメントによる陰影を生じず、前面から映写した場合と同様の鮮明な映像を投映することができる。
【００３２】
実際のスクリーンとしての使用において背面から映写される場合には、映像投映装置とスクリーンの間の距離を充分にとることができず、図３の様に広角の映写レンズから投映したり、図４の様に斜め方向から投映したりすることがある。このとき、スクリーンとして、例えば、単に光拡散性の粒子を練り混んだ等方的な拡散性を示す拡散板を用いると、広角の映写レンズを有する映像投映装置から映写した場合には中央部が明るく、周辺部が暗くなり、斜めから映写した場合には映像投映装置から近い部分が明るく、遠い部分が暗くなるなど、投映画像に輝度差を生じることがあるが、本発明の産業資材シートにおいてはその様な輝度差はほとんど確認されず、ほぼ均一な輝度の映像を得ることができる。このような効果が得られる原因は定かではないが、以下の様に推察される。
１、例えば図５において、延伸フィラメントの延伸垂直方向の屈折率ｎｂが可撓性樹脂
の屈折率ｎ１の屈折率とほぼ等しい光拡散透過性シートを想定した場合、光拡散透過
性シートの垂直方向から入射した光（Ｌｖ）は、可撓性樹脂と延伸フィラメントα（
１−ａ）、可撓性樹脂と延伸フィラメントβ（１−ｂ）の界面どちらでも、延伸フィ
ラメントの延伸垂直方向から入射するため屈折せず、拡散されない。
２、一方、光拡散透過性シートの斜め方向から入射した光（Ｌｓ）は、延伸フィラメン
トα（１−ａ）に対して延伸方向ａから入射し、延伸フィラメントの延伸方向ａの屈
折率ｎａと、編織布に積層した可撓性樹脂の屈折率ｎ１との差の絶対値｜ｎ１−ｎａ
｜は０．０５を超えて０．２０以下であるため、可撓性樹脂と延伸フィラメントαと
の界面で屈折して適度に拡散され、光が斜めに入射した部分で輝度が上がる。
３、可撓性樹脂と延伸フィラメントの界面においては、垂直に近い角度で光が入射した
部分では拡散が少なく、より斜めの角度から入射した光が大きく拡散される。そのた
め、光の入射角度による輝度のバラツキが少なくなるので、斜め方向からの観察によ
っても投映映像の認識が可能であり、さらに曲面部にも投映可能となる。
【００３３】
本発明の産業資材シートにおいて、表面の傷つき、汚れの付着、各種添加剤の表面への移行、などを防止する目的で、前記光拡散透過性シートが、その一方の面もしくは両面上に保護樹脂層を有していてもよい。保護樹脂層は防汚性を有する樹脂層であることが好ましく、これらは例えばアクリル系樹脂、フッ素系共重合樹脂、アクリル−シリコン共重合樹脂、アクリルーフッ素共重合樹脂、アクリル−ウレタン共重合樹脂、アクリル系樹脂とフッ素系共重合樹脂とのブレンド、及びこれらにシリカ微粒子、コロイダルシリカ、オルガノシリケートを含んでなる樹脂層である。この保護樹脂層の形成例としては、溶剤あるいは水に可溶な樹脂の溶液、または樹脂を水などの分散媒に分散したエマルジョン液をスプレーコート、グラビアコート、バーコートなどのコーティング法で塗布・乾燥する事による形成、最外表面をフッ素含有樹脂またはフッ素含有共重合体樹脂とするフィルムを接着剤もしくは熱溶融加工により積層することによる形成である。また、これらの保護樹脂層上には更に、光触媒性無機材料（例えば光触媒性酸化チタン・光触媒性酸化タングステン）を含む光触媒層を設けることが防汚性付与の観点で好ましい。
【００３４】
本発明の産業資材シートにおいて、可撓性樹脂層には必要に応じて公知の添加剤を含んでいても良い。添加剤としては、例えば、帯電防止剤、難燃剤、可塑剤、可撓性付与剤、充填剤、接着剤、充填剤、架橋剤、紫外線吸収剤、酸化防止剤、安定剤、レベリング剤、消泡剤、抗菌剤、防黴剤、着色剤、蛍光増白剤、蛍光顔料、蓄光顔料、相溶性樹脂ブレンドなどが例示される。
【００３５】
本発明の産業資材シートにおいて、可撓性樹脂層が着色されていてもよい。これにより得られる光拡散透過性シートは、映像を投影した場合の、映像のコントラストや解像度を更に向上させることができる。可撓性樹脂層への着色は、公知の白色顔料または公知の黒色顔料のいずれかであることが好ましく、特に黒色顔料については、カーボンブラックやアニリンブラックの他、青（シアン）・赤（マゼンダ）・黄（イエロー）の混合によって得られる黒色であることが好ましい。該着色剤は、光拡散性成分を含む可撓性樹脂層に添加してもよく、光拡散性成分を含まない可撓性樹脂層に添加してもよい。また、光拡散性成分を含む可撓性樹脂層が、海成分と島成分からなる海島構造を有し、この可撓性樹脂層に着色剤を添加する場合には、海成分、島成分いずれか一方のみに添加してもよく、両方に添加してもよい。着色剤含有率は０．０１〜１０質量％が好ましく、０．０３〜３．０質量％が更に好ましい。ここで、海成分と島成分からなる海島構造を有する可撓性樹脂層において、海成分、島成分いずれか一方のみに着色剤を添加する場合には、着色剤を含む島成分の構成比と、島成分に含む着色剤含有率、あるいは着色剤を含む海成分の構成比と、海成分に含む着色剤含有率を適宜調整すればよい。海成分及び島成分に含む着色剤含有率は０．０１〜３．０質量％が好ましく、０．０５〜１．０質量％が更に好ましい。また特に島成分に着色剤を含有する場合、島成分の比率は、海成分に対して１０〜７０体積％（好ましくは２０〜５０体積％）、可撓性樹脂層全体に対する島成分含有率は９〜４１．１体積％（好ましくは１６．６〜３３．３体積％）である。
【００３６】
本発明の背面映写システムは、エステル結合を有する合成樹脂からなる延伸フィラメントを含んでなる編織布の片面以上に、可撓性樹脂層を積層してなる複合基材を含む光拡散透過性シートの背面に、映像投映装置を搭載する産業資材構造物である。延伸フィラメント糸条が、その質量に対して３０〜５０質量％のエステル結合量（―ＣＯＯ―）を含み、かつ、延伸フィラメントが、延伸方向ａ、及び延伸方向ａに対する延伸垂直方向ｂ、とを有し、可撓性樹脂の屈折率ｎ１と延伸フィラメントの延伸方向の屈折率ｎａとの差の絶対値｜ｎ１−ｎａ｜が下記式１を満たし、可撓性樹脂層の屈折率ｎ１と、延伸垂直方向ｂの屈折率ｎｂとの差の絶対値｜ｎ１−ｎｂ｜が下記式２を満たし、かつ、延伸フィラメント糸条の延伸方向の屈折率ｎａと、延伸垂直方向ｂの屈折率ｎｂとの差の絶対値｜ｎａ−ｎｂ｜が下記式３を満たす光学特性を有することで、背面から映写した画像を前面から観賞する際に光拡散透過性シートに含まれる編織布がほとんど目立たず、色の再現性に優れ、尚且つ斜め方向からの観察においても鮮明な映像を認識することができる。
０．０５＜｜ｎ１−ｎａ｜≦０．２０    式１
｜ｎ１−ｎｂ｜≦０．１０              式２
０．１５≦｜ｎａ−ｎｂ｜              式３
また、光拡散透過性シートがエステル結合を有する合成樹脂延伸フィラメントを含む編織布で補強されたシートであるため、産業資材構造物として充分な強度と耐久性を有している。本発明の背面映写システムは、産業資材シート（３）を映写スクリーンとし、その背面側に映像投映装置（４）を配し、前記映像投映装置から投映された映像を、産業資材シートを透過させて観賞する構成を有する。背面に充分なスペースがない場合には、図３の様に広角レンズを有する映像投映装置を用いたり、図４の様に上下左右いずれかの方向に配した映像投映装置から斜めに投映したり、図６の様に上下左右いずれかの方向に配した映像投映装置から鏡（５）に反射させて投映する方法を用いることができる。
【００３７】
本発明において、映像投映装置は、スライド映写機、フィルム映写機、プラネタリウム投映機、レーザー投映機、オーバーヘッドプロジェクターおよびビデオプロジェクターなど従来公知の映像投映装置から適宜選択して単独で、あるいは２種以上組み合わせて用いることができる。これらの中でビデオプロジェクターは、テレビ、ビデオ、ＤＶＤ、ブルーレイ、及びコンピュータの画像など、各種映像ソースの投映に対応することができるため好ましく用いられる。特にコンピュータの画像をビデオプロジェクターを介して投映する場合には、コンピュータのハードディスクに保存された静止画や動画、インターネットやＬＡＮ経由で配信した情報、静止画、動画、及びライブカメラの映像、コンピュータに内蔵された受信機で受信したテレビの映像、などを随時選択し、必要に応じて複合表示することができる。映像投映装置は固定である必要はなく、投映角度を制御可能に設置したり、レールを走行して直線状に移動可能にしたり、ＸＹステージにより平面を移動可能に設置したり、更にはクレーンなどにより３次元を移動可能に設置することで、投映位置を自在に変更することが可能となる。本発明の背面映写システムは、更に音響装置を併用することで、映像に合わせた音声情報、効果音、バックグラウンドミュージック等を組み合わせた多彩な表現が可能となる。映像表示のタイミングや組み合わせ、映像投映装置の投映角度や位置を変えることによる投映位置の制御、音声の制御に関しては、コンピュータのプログラムによって設定したり、オペレーターが直接制御することが可能であり、自由度が高く表現力に富んだ背面映写システムを構築することができる。
【００３８】
図７は本発明の産業資材シートをドームに用いた背面映写システムの一例を示すものである。産業資材シートとして、ドーム材料として求められる難燃基準を満たし、且つ充分な強度や耐久性を有した光拡散透過性シートを用いる。光拡散透過性シート（３）は内膜として映写用のドームを構成し、その外側に外膜として遮光性の産業資材シート（７）を用いたドームを有する２層構造となっており、映像投映装置（４）は内幕と外膜の間に配置されている。遮光性の外膜を配することで、昼間でも投映された映像をドーム内部で観賞することができる。大面積に同時に投映する場合には、複数の映像投映装置を配置すれば良い。内幕と外膜の間に照明装置（図示しない）を配すれば、照明機能を併せ持つ内幕とする事ができ、照明を点灯した状態で同時に内幕の一部に映像を投映する利用も可能である。また、図８の様に１層のドーム構造物として、映像投映装置（４）をドーム内部に配置することで、ドームの外側にむけて映像を表示する産業資材構造物とすることもできる。これら映写用のドームにおいては全体を本発明の産業資材シートによって構成してもよく、一部のみに本発明の産業資材シートを用いても良い。ドーム状の産業資材構造物においては光拡散透過性シート（３）が曲面状に設置されているため、一つの映像投映装置（４）から投映された映像の部分によって光拡散透過性シート（３）に投映される角度が異なり、また、複数の観察者が異なる位置から観察する場合に、それぞれが異なる角度から同じ映像を観察することになるが、本発明の産業資材構造物は投映する角度や観察する角度に係わり無く、鮮明な映像を得ることができる。
【００３９】
図９は本発明の産業資材シートを店舗の装飾テントに用いた背面映写システムの一例を示すものである。産業資材シートとして、装飾テントに求められる防炎基準を満たし、且つ充分な強度や耐久性を有した光拡散透過性シートを用いる。装飾テント全体を本発明の産業資材シートによって構成してもよく、所望の一部分だけに用いても良い。図９の様に軒出しテントの産業資材シートの面に対して斜めに映像を投映した場合でも、投映角度や観察者の観る角度に係わりなく鮮明な映像を得る事ができる。
【００４０】
図１０は本発明の産業資材シートを広告用看板に用いた背面映写システムの一例を示すものである。産業資材シートとして、防炎基準を満たしており、かつ編織布を含むため充分な強度や耐久性を有した光拡散透過性シートを用いる。下部に配置した映像投映装置から鏡（５）に反射させて、表示部に展張された光拡散透過性シート（３）に投映する。通常の内照式看板とは異なり、任意の静止画や動画を逐次投映することが可能となり、看板、ディスプレイ、案内板など、多目的な表示システムとして活用範囲を大きく拡げることができる。看板の形状も、天井の場合同様、平面状に限らず、曲面を有する立体的な形状であっても良く、映像投映角度や観察者の観る角度に係わりなく鮮明な映像を得る事ができる。
【００４１】
図１１は本発明の産業資材シートをロールブラインドに用いた背面映写システムの一例を示すものである。産業資材シートとしては、ロールブラインドに求められる可撓性を有し、且つ充分な強度や耐久性を有した光拡散透過性シートを用いる。そのため、店舗の窓、特にショーウィンドウの内側あるいは外側に取り付けるロールブラインドに適して用いることができる。光拡散透過性シートはロールブラインドの全面に用いても良いし、所望の一部分だけに用いても良い。
【００４２】
図１２は本発明の産業資材シートを天井に用いた背面映写システムの一例を示すものである。産業資材シートとしては、充分な強度や耐久性および防炎性を有した光拡散透過性シートを用いる。光拡散透過性シートは天井の全面に用いても良いし、所望の一部分だけに用いても良い。大面積に同時に投映する場合には、複数の映像投映装置を配置すればよい。光拡散透過性シート（３）の背面には照明装置（６）を配置することで、映写システムを利用しないときには光天井システムとして用いる事もでき、照明を点灯した状態で同時に天井の一部に映像を投映する利用も可能である。また、映像投映装置から単色光を映写して照明装置の代わりとして用いれば、映像投映装置のみで映写システムと光天井システムを兼用することもできる。天井の形状としては、図７の様な平面状に限らず、アーチ型やドーム型など曲面状であっても良く、映像投映角度や観察者の観る角度に係わりなく鮮明な映像を得る事ができる。
【実施例】
【００４３】
以下、本発明について実施例を挙げて具体的に説明するが、本発明はこれらに限定されるものではない。
【００４４】
以下の実施例および比較例において、編織布として下記の基布を用いた。基布の寸法は全てたて（経糸方向）１５０ｃｍ×よこ（緯糸方向）１５０ｃｍとした。
（基布１）
延伸ポリエチレンテレフタレート２７８ｄｔｅｘマルチフィラメント
（ｎａ：１．７０６、ｎｂ：1.５４６）を用いた平織り布
織密度  たて（経糸）  ４０本／インチ      よこ（緯糸）  ３０本／インチ
エステル結合含有量：４５．８％
（基布２）
延伸ポリエチレンナフタレート２７８ｄｔｅｘマルチフィラメント
（ｎａ：１．７３３、ｎｂ：1.５０８）を用いた平織り布
密度  たて（経糸）  ４０本／インチ      よこ（緯糸）  ３０本／インチ
エステル結合含有量：３６．４％
（基布３）
延伸ナイロン６６    ２２０ｄｔｅｘマルチフィラメント
（ｎａ：１．５７８、ｎｂ：1.５２２）を用いた平織り布
密度  たて（経糸）  ４０本／インチ      よこ（緯糸）  ３０本／インチ
エステル結合含有量：０％
（基布４）
延伸ポリエチレンナフタレートマルチフィラメントとナイロン６６マルチフィラメント
を２：１で混用した２６０ｄｔｅｘマルチフィラメント
（ｎａ：１．６４５、ｎｂ：1.５１２）を用いた平織り布
密度  たて（経糸）  ４０本／インチ      よこ（緯糸）  ３０本／インチ
エステル結合含有量：２４．２％
【００４５】
実施例及び比較例で作成した産業資材シートについて光天井モデルを作製して以下の評価を行った。光天井に用いた産業資材シートのサイズはたて１．５ｍ×よこ１．５ｍ、であり、産業資材シートは平面施工、及び緩やかな曲面施工の２タイプを作製し、背面に３０ワット４０型の蛍光灯４本を均等に配置した。また映像投映装置として液晶式ビデオプロジェクター（セイコーエプソン（株）社製ＥＭＰ−４００Ｗ）を使用した。
＜背面映写の輝度均一性及び斜め方向からの視認性＞
たて１．５ｍ×よこ１．５ｍの産業資材シート（３）を、図１３（ａ）の様に天井に平
面施工しその上方１ｍの位置に映像投映装置（４）としてビデオプロジェクターを配し
産業資材シートの中心に向けて垂直に映写した。映写された映像について、下方から、
シートの面に対して垂直の角度、及び面に対して１５度の角度で５ｍ離れた位置から観
察し、以下の基準で評価した。次いで、図１３（ｂ）の様な曲面施工についても、同様
に評価した。なお、図１３（ａ）及び（ｂ）において、蛍光灯の表現は省略した。
１：映像中心部と映像周辺部の輝度差がほとんど無く、垂直方向からの観察に対して
１５度の角度で５ｍ離れた位置からの観察においても輝度の低下が少なく、鮮明
な映像が得られる
２：明らかに映像中心部と映像周辺部の輝度差があり、１５度の角度で５ｍ離れた位
置からの観察においては垂直方向からの観察に比べて輝度が低下した
３：映像中心部と映像周辺部の輝度差は少なく、垂直方向からと１５度の角度で５ｍ
離れた位置からの観察における輝度にも大きな差はないが、全体的に輝度やコン
トラストが低く映像が不鮮明である
＜背面映写に対する延伸フィラメントの陰影＞
産業資材シートの上方に配置したビデオプロジェクターからの映写を、産業資材シート
下方から観察したときの、延伸フィラメントによる陰影の有無を以下の様に評価した。
１：延伸フィラメントの陰影がほとんど視認できない
２：延伸フィラメントの陰影により映像の鮮明さが阻害される
＜映写スクリーン機能＞
図１４のように産業資材シート（３）と映像投映装置（４）としてビデオプロジェクタ
ーを配置し、ビデオプロジェクター側（前面投映）およびビデオプロジェクターとは反
対側からそれぞれ観察し、前面および背面からの投映に対する映写スクリーンとしての
機能を、映像の鮮明さ、発色性、輝度などの観点から以下の様に評価した。
１：前面および背面からの投映に対する映写スクリーンとして優れている  
２：前面からの投映に対する映写スクリーンとして使用可能だが、
背面からの映写には不向きである
３：前面投映・背面投映ともに映写スクリーンとしては用いる事ができない
＜可視光透過率＞
産業資材シートの可視光透過率を、分光側色計ＣＭ−３６００ｄ（コニカミノルタ
（株）製）を使用し、ＪＩＳＺ８７２２に従って測定した。
＜引張強度＞
産業資材シートから基布の糸目に沿って経糸方向３０ｃｍ、緯糸方向３ｃｍの短冊（経
方向試料）、経糸方向３ｃｍ、幅方向３０ｃｍの短冊（緯方向試料）をそれぞれ採取し
ＪＩＳＬ１０９６ストリップ法により引張試験を行い、破断強さ（Ｎ／３ｃｍ）を求め
た。
【００４６】
［実施例１］
下記配合1の樹脂組成物液１をたて１５０ｃｍ×よこ１５０ｃｍのバットに深さ２ｃｍとなる様に入れ、その樹脂液槽に基布１を広げて浸漬し完全に含浸させた。次いで、ドクターブレードで基布１両面の余分な樹脂組成物液１を掻き落とし、１８０℃×５分間電気炉加熱して、基布１の両面に可撓性樹脂層を被覆したシートを得た。次にＰＥＴフィルムの１面上に樹脂組成物液１を０．２ｍｍ厚でコートし、これを先に作成したシートの片面に重ね、電気炉で１８０℃×５分間加熱して樹脂組成物液１を固化させてからＰＥＴフィルムを除去して、平滑な可撓性樹脂層を形成した。なお、配合１から得られた可撓性樹脂は、可塑剤の選択と量の調整により、屈折率ｎ１は１．５４８であった。基布１のポリエチレンテレフタレート延伸フィラメントの屈折率ｎａとの差の絶対値は０．１５８、ｎｂとの差の絶対値は０．００２であった。
＜配合１＞軟質塩ビ樹脂組成物
乳化重合ポリ塩化ビニル樹脂（重合度１７００）                    １００質量部
リン酸トリクレジル（可塑剤）                                      ３０質量部
リン酸クレジルフェニル（可塑剤）                                  ４０質量部
ステアリン酸亜鉛（安定剤）                                          ２質量部
ステアリン酸バリウム（安定剤）                                      ２質量部
得られたシートを光天井に施工して各種評価を行った。結果を表１に示す。
【００４７】
［実施例２］
配合1の樹脂組成物液１をたて１５０ｃｍ×よこ１５０ｃｍのバットに深さ２ｃｍとなる様に入れ、その樹脂液槽に基布１を広げて浸漬し完全に含浸させた。次いで、ドクターブレードで基布１両面の余分な樹脂組成物液１を掻き落とし、１８０℃×５分間電気炉加熱して、基布１の両面に可撓性樹脂層を被覆したシートを得た。次にＰＥＴフィルムの１面上に下記配合２の樹脂組成物液２を０．２ｍｍ厚でコートし、これを先に作成したシートの片面に重ね、電気炉で１８０℃×５分間加熱して樹脂組成物液２を固化させてからＰＥＴフィルムを除去して、平滑な可撓性樹脂層を形成した。可撓性樹脂の屈折率ｎ１は１．５４８、基布１のポリエチレンテレフタレート延伸フィラメントの屈折率ｎａとの差の絶対値は０．１５８、ｎｂとの差の絶対値は０．００２であった。
＜配合２＞光拡散性成分を含有する軟質塩ビ樹脂組成物
乳化重合ポリ塩化ビニル樹脂（重合度１７００）                    １００質量部
リン酸トリクレジル（可塑剤）                                      ３０質量部
リン酸クレジルフェニル（可塑剤）                                  ４０質量部
ステアリン酸亜鉛（安定剤）                                          ２質量部
ステアリン酸バリウム（安定剤）                                      ２質量部  
架橋ポリメタクリル酸メチル粒子（光拡散性成分）                    ３０質量部
（積水化成品工業（株）製：ＭＢＸ−５：平均粒子径５μｍ：アスペクト比１．０）
得られたシートを光天井に施工して各種評価を行った。結果を表１に示す。
【００４８】
［実施例３］
下記配合３の樹脂組成物液３をたて１５０ｃｍ×よこ１５０ｃｍのバットに深さ２ｃｍとなる様に入れ、その樹脂液槽に基布２を広げて浸漬し完全に含浸させた。次いで、ドクターブレードで基布２両面の余分な樹脂組成物液３を掻き落とし、窒素置換したオーブン内で１００℃×３０分加熱硬化することで、基布２の両面に可撓性樹脂層を被覆したシートを得た。次にＰＥＴフィルムの１面上に樹脂組成物液３を０．２ｍｍ厚でコートし、これを先に作成したシートの片面に重ね、窒素置換したオーブン内で１００℃×３０分加熱硬化して樹脂組成物液３を固化させてからＰＥＴフィルムを除去して、平滑な可撓性樹脂層を形成した。可撓性樹脂の屈折率ｎ１は１．５９４、基布１のポリエチレンナフタレート延伸フィラメントの屈折率ｎａとの差の絶対値は０．１３９、ｎｂとの差の絶対値は０．０８６であった。
＜配合３＞熱硬化型ビニルエステル樹脂組成物
ビニルエステル樹脂                                                １００質量部
（日本ユピカ（株）製  商品名：ネオポール８３１９）  
硬化剤                                                                １質量部
（ジ−（４−ｔｅｒｔ−ブチルシクロヘキシル）パ−オキシジカ-ボネ-ト）    
得られたシートを光天井に施工して各種評価を行った。結果を表１に示す。
【００４９】
［実施例４］
配合１の軟質塩化ビニル樹脂ペーストの攪拌混合物に、配合３のビニルエステル樹脂攪拌混合物を、塩化ビニル樹脂単体の質量に対して２０質量％加えて撹拌し、ビニルエステル樹脂を均一分散させ非相溶樹脂混合物液４を得た。この樹脂混合物液４をたて１５０ｃｍ×よこ１５０ｃｍのバットに深さ２ｃｍとなる様に入れ、その樹脂液槽に基布１を広げて浸漬し完全に含浸させた。次いで、ドクターブレードで基布２両面の余分な樹脂混合物液４を掻き落とし、１８０℃×５分間電気炉加熱して、基布１の両面に可撓性樹脂を被覆したシートを得た。次にＰＥＴフィルムの１面上に樹脂混合物液４を０．２ｍｍ厚でコートし、これを先に作成したシートの片面に重ね、電気炉で１８０℃×５分間加熱して樹脂混合物液１を固化させて、からＰＥＴフィルムを除去して平滑な可撓性樹脂層を形成した。この可撓性樹脂層を顕微鏡観察すると、ビニルエステル樹脂が島成分を構成しており、軟質塩化ビニル樹脂が海成分を構成していた。可撓性樹脂の屈折率ｎ１は１．５４８、基布１のポリエチレンテレフタレート延伸フィラメントの屈折率ｎａとの差の絶対値は０．１５８、ｎｂとの差の絶対値は０．００２であった。
得られたシートを光天井に施工して各種評価を行った。結果を表１に示す。
【００５０】
［実施例５］
実施例４と同様に調整した樹脂混合物液４をたて１５０ｃｍ×よこ１５０ｃｍのバットに深さ２ｃｍとなる様に入れ、その樹脂液槽に基布１を広げて浸漬し、引き上げると同時にマングルロールで圧搾し、基布１に樹脂混合物液４を完全に含浸させた。次いで、ドクターブレードで基布１両面の余分な樹脂混合物液４を掻き落とし、１８０℃×５分間電気炉加熱して、基布１の両面に可撓性樹脂を被覆したシートを得た。次にＰＥＴフィルムの１面上に樹脂混合物液４を０．２ｍｍ厚でコートし、これを先に作成したシートの片面に重ね、次いで、電気炉で１８０℃×５分間加熱して樹脂混合物液４を固化させてからＰＥＴフィルムを除去して、平滑な可撓性樹脂層を形成した。可撓性樹脂の屈折率ｎ１は１．５４８、ポリエチレンテレフタレート延伸フィラメントの屈折率ｎａとの差の絶対値は０．１５８、ｎｂとの差の絶対値は０．００２であった。更に、表裏両面に添加剤移行防止層と接着・保護層からなる保護層を設け、両面の保護層上に更に光触媒層を設けた。添加剤移行防止層は下記配合４からなる加工液をグラビヤコーターを用いて塗布し、１２０℃で１分間乾燥後冷却して形成した。接着・保護層は、下記配合５からなる加工液をグラビヤコーターを用いて塗布し、１００℃で１分間乾燥後冷却して形成した。光触媒層は下記配合６からなる加工液をグラビヤコーターで塗布し、１００℃で１分間乾燥後冷却して形成した。得られた添加剤移行防止層は５ｇ／ｍ２、接着・保護層は１．５ｇ／ｍ２、光触媒防汚層は１．５ｇ／ｍ２であった。
＜配合４＞添加剤移行防止層組成
ビニリデンフルオライド−テトラフルオロエチレン共重合体樹脂        ２０質量部
（商標：カイナー７２０１：エルフ・アトケム・ジャパン（株））
ＭＥＫ（溶剤）                                                    ８０質量部
＜配合５＞接着・保護層処理液組成
シリコン含有量３ｍｏｌ％のアクリルシリコン樹脂を８質量％（固形分）含有する
エタノール−酢酸エチル（５０／５０質量比）溶液                  １００質量部
メチルシリケートＭＳ５１（コルコート（株））の２０％エタノール溶液
（ポリシロキサン）                                                  ８質量部
γ−グリシドキシプロピルトリメトキシシラン（シランカップリング剤  ）１質量部
＜配合６＞光触媒層処理液組成
酸化チタン含有量１０質量％に相当する硝酸酸性酸化チタンゾルを分散させた
水−エタノール（５０／５０質量比）溶液                            ５０質量部
酸化珪素含有量１０質量％に相当する硝酸酸性シリカゾルを分散させた
水−エタノール（５０／５０質量比）溶液                            ５０質量部
得られたシートを光天井に施工して各種評価を行った。結果を表１に示す。
【００５１】
実施例１〜５の産業資材シートは、産業資材として充分な強度を有し、平面施工、曲面施工ともに正面および背面からの映写に対して、映像中心部と映像周辺部の輝度差がほとんどみられず、斜め１５度からの観察でも垂直方向から観察したのと同等の輝度の鮮明な映像が得られ、背面から映写した映像を前面から観察した際に延伸フィラメントの陰影はほとんど視認されなかった。
【００５２】
［比較例１］
下記配合７の樹脂組成物液７をたて１５０ｃｍ×よこ１５０ｃｍのバットに深さ２ｃｍとなる様に入れ、その樹脂液槽に基布３を広げて浸漬し完全に含浸させた。次いで、ドクターブレードで基布３両面の余分な樹脂組成物液７を掻き落とし、１８０℃×５分間電気炉加熱して、基布３の両面に可撓性樹脂層を被覆したシートを得た。次にＰＥＴフィルムの１面上に樹脂組成物液７を０．２ｍｍ厚でコートし、これを先に作成したシートの片面に重ね、電気炉で１８０℃×５分間加熱して樹脂組成物液７を固化させてからＰＥＴフィルムを除去して、平滑な可撓性樹脂層を形成した。基布３のナイロン６６延伸フィラメントの屈折率ｎａとの差の絶対値は０．０３０、ｎｂとの差の絶対値は０．０２６であった。
＜配合７＞軟質塩ビ樹脂組成物
乳化重合ポリ塩化ビニル樹脂（重合度１７００）                    １００質量部
リン酸トリクレジル（可塑剤）                                    １００質量部
フタル酸ジ−２−エチルヘキシル（可塑剤）                        １２０質量部
ステアリン酸亜鉛（安定剤）                                          ２質量部
ステアリン酸バリウム（安定剤）                                      ２質量部
得られたシートを光天井に施工して各種評価を行った。結果を表２に示す。
【００５３】
比較例１のシートは、基布３の｜ｎａ−ｎｂ｜が０．１５未満であり、｜ｎ１−ｎａ｜も０．０５未満であるため、映像中心部と映像周辺部の輝度差がみられ、１５度の角度で５ｍ離れた位置からの観察においては垂直方向からの観察に比べて輝度が低下しており、映写用スクリーンとして用いる事のできないシートであった。    
【００５４】
［比較例２］
基布４を用いた以外は実施例１と同様にシートを作成した。可撓性樹脂層の屈折率ｎ１は１．５４８、基布４の混合マルチフィラメント屈折率ｎａとの差の絶対値は０．０９７、ｎｂとの差の絶対値は０．０３６であった。得られた産業資材シートを光天井に施工して各種評価を行った。結果を表２に示す。
【００５５】
比較例２の産業資材シートは、｜ｎａ−ｎｂ｜が０．１５未満であり、平面施工、曲面施工ともに背面からの映写に関しては、映像中心部と映像周辺部の輝度に差があり、斜め１５度からの観察では、垂直方向から観察したのに比べて鮮明さが失われており、映写用スクリーンとして用いる事のできないシートであった。
【００５６】
［比較例３］
基布２を用いた以外は比較例１と同様にシートを作成した。硬化した可撓性樹脂の屈折率ｎ１は１．５２０であり、基布１のポリエチレンテレフタレート延伸フィラメントの屈折率ｎａとの差の絶対値は０．２１３、ｎｂとの差の絶対値は０．０１２であった。得られたシートを光天井に施工して各種評価を行った。結果を表２に示す。      
【００５７】
比較例３のシートは｜ｎ１−ｎａ｜が０．２０を超え、斜め方向からの光に対する光拡散が過剰となり、映像中心部と映像周辺部の輝度差がみられ、特に映像周辺部においては、延伸フィラメントの陰影が視認され、映像の鮮明さが阻害されていた。また、１５度の角度で５ｍ離れた位置からの観察においては垂直方向からの観察に比べて輝度が低下しており、映写用スクリーンとして用いる事のできないシートであった。
【００５８】
［比較例４］
下記配合８の樹脂組成物液８をたて１５０ｃｍ×よこ１５０ｃｍのバットに深さ２ｃｍとなる様に入れ、その樹脂液槽に基布１を広げて浸漬し完全に含浸させた。次いで、ドクターブレードで基布１両面の余分な樹脂組成物液８を掻き落とし、基布１の両面に未硬化の樹脂組成物液８をコートしたシートを得た。次に、ＰＥＴフィルムの１面上に樹脂組成物液８を０．２ｍｍのクリアランスでコートし、先に作成したシートに重ねあわせ、オーブン内で８０℃×３０分加熱し、さらに１００℃×１０分加熱して樹脂を固化してからポリエステルフィルムをはがして、可撓性樹脂層を形成した。固化した可撓性樹脂の屈折率ｎ１は１．４０１、基布１のポリエチレンテレフタレート延伸フィラメントの屈折率ｎａとの差の絶対値は０．３０５、ｎｂとの差の絶対値は０．１４５であった。
＜配合８＞シリコーンゴム組成物
ＣＹ５２−１１０（東レダウコーニングシリコーン（株）社製シリコーンゴム）
Ａ液                                                          ５０質量部
Ｂ液                                                          ５０質量部
得られたシートを光天井に施工して各種評価を行った。結果を表２に示す。
【００５９】
比較例４のシートは、延伸フィラメントと可撓性樹脂の屈折率差が大きく、その界面での光の拡散が過剰であり、垂直方向から見ても斜め方向から見ても延伸フィラメントの陰影が視認され、全体的に映像の鮮明さが阻害されており、映写用スクリーンとして用いる事のできないシートであった。
【００６０】
【表１】
2011011369.tif 000003
【００６１】
【表２】
2011011369.tif 000004
【産業上の利用可能性】
【００６２】
本発明の背面映写可能な産業資材シートは、前面及び背面から投影する映写スクリーンとしての機能を有する光拡散透過性シートであり、且つ産業資材シートとして充分な強度と耐久性を有しているため、これを用いたテント、ドーム構造物、商店の軒出しテントや装飾テント、広告用看板、案内板、ロールブラインド、間仕切り、映写用スクリーン、天井、壁、など、さまざまな産業資材構造物に対して背面投映可能なシステムを構築することができ、更に映像を斜め方向から見た際の認識性や曲面部への投映性にも優れるため、歩行者の自然な視線に対する認識性の高い背面投映システムが得られる。本発明の産業資材シートを用いた産業資材構造物は、商店街、アミューズメント施設、公共広場及び各種イベントなどに広く利用でき、照明機能と兼用してデジタル画像や動画を投映することで情報伝達にエンターティメント性を附帯させたり、アミューズメント分野においては演出効果が飛躍的に向上するなど様々な活用が期待できる。またさらに迅速な情報提供事例として、災害時の緊急避難誘導としての利用も期待される。
【符号の説明】
【００６３】
１：編織布
１−ａ：延伸フィラメントα
１−ｂ：延伸フィラメントβ
２：可撓性樹脂層
２−１：海島構造を有する可撓性樹脂層
３：産業資材シート（光拡散透過性シート）
４：映像投映装置
５：鏡
６：照明装置
７：遮光性シート
８：ハウジング
９：海成分
１０：島成分
ａ：延伸フィラメントの延伸方向
ｂ：延伸フィラメントの延伸垂直方向
Ｌｖ：光拡散透過シートに垂直に入射した光
Ｌｓ：光拡散透過シートに斜めに入射した光
【図１】
2011011369.tif 000005
【図２】
2011011369.tif 000006
【図３】
2011011369.tif 000007
【図４】
2011011369.tif 000008
【図５】
2011011369.tif 000009
【図６】
2011011369.tif 000010
【図７】
2011011369.tif 000011
【図８】
2011011369.tif 000012
【図９】
2011011369.tif 000013
【図１０】
2011011369.tif 000014
【図１１】
2011011369.tif 000015
【図１２】
2011011369.tif 000016
【図１３】
2011011369.tif 000017
【図１４】
2011011369.tif 000018
【図１５】
2011011369.tif 000019